(57)【特許請求の範囲】
【請求項１】
（Ａ）塗料用樹脂と、
（Ｂ）式（１）：
【化１】
0004136046.tif 000010
（式中、Ｒは同じかまたは異なり、いずれもチッ素原子、酸素原子および／もしくは塩素原子を含んでいてもよい炭素数１〜９のフッ素原子を含む有機基、ｎは１〜１００の整数を表す）で表される化合物と、
（Ｃ）式（２）：
【化２】
0004136046.tif 000011
（式中、Ｒ1の少なくとも１つはＣ8Ｆ17ＣＨ2ＣＨ2であり、残りは同じかまたは異なり、
いずれもチッ素原子、酸素原子、フッ素原子および／もしくは塩素原子を含んでいてもよい炭素数１〜９の有機基または水素原子、ｍは１〜１００の整数を表す）で表される化合物と
（Ｄ）フルオロアルキル基を有するジメチルシリコーンオイル
を含む塗料用組成物。
【請求項２】
前記塗料用樹脂が、溶剤可溶性で水酸基および／もしくはカルボキシル基を有するフルオロオレフィン共重合体、アクリルポリオール樹脂、アクリルシリコン樹脂、無機系素材、官能基を有していないフッ化ビニリデンの単独重合体もしくは共重合体、フッ化ビニリデン共重合体とアクリル共重合体との複合水分散物、またはフルオロオレフィン−ビニルエーテル共重合体の水分散物である請求項１記載の組成物。
【発明の詳細な説明】
【０００１】
【発明の属する技術分野】
本発明は、汚れが付着しにくく、かつ消泡性とハジキ性（塗装作業性）に優れた屋外の塗装に好適な塗料用組成物に関する。
【０００２】
【従来の技術】
近年、屋外の汚れに対する関心が高まり、汚れが付着しにくい、付着しても汚れが除去しやすい外装材が求められている。このニーズに対応して低汚染型塗料として、シリケート化合物を塗料に添加する技術が開発されている。たとえばＷＯ  ９４／０６８７０号、ＷＯ  ９５／０２６４５号、ＷＯ  ９６／２６２５４号各公報にシリケート化合物（４官能加水分解性シラン化合物）を用い塗膜の表面を親水化しうる塗料用組成物が開示されている。しかしながら、これらの塗料組成物はシリケート化合物を配合することにより、泡立ちが著しくなる。そこで消泡性を付与するため、この塗料組成物に通常の消泡剤を添加すると消泡性は改良されるものの、本来の目的である表面親水化による防汚染付着性の改良効果が損われる。さらに、通常の消泡剤を使用した際には塗装時の塗膜のハジキが著しく塗装作業性がわるくなるという課題が残っていた。
【０００３】
【発明が解決しようとする課題】
本発明者らは、主として屋外における防汚染付着性を改善するために特定の２種類のシリケート化合物を用いたとき、消泡剤としてフルオロアルキル基を有するジメチルシリコーンオイルを配合すれば、防汚染付着性を低下させずに消泡性がえられ、かつ塗装時の塗膜のハジキも防止できることを見出し、本発明を完成した。
【０００４】
【課題を解決するための手段】
すなわち本発明は、（Ａ）塗料用樹脂と、
（Ｂ）式（１）：
【０００５】
【化３】
0004136046.tif 000002
【０００６】
（式中、Ｒは同じかまたは異なり、いずれもチッ素原子、酸素原子、フッ素原子および／もしくは塩素原子を含んでいてもよい炭素数１〜９の有機基または水素原子、ｎは１〜１００の整数を表す）で表される化合物と、
（Ｃ）式（２）：
【０００７】
【化４】
0004136046.tif 000003
【０００８】
（式中、Ｒ1の少なくとも１つはＣ8Ｆ17ＣＨ2ＣＨ2であり、残りは同じかまたは異なり、いずれもチッ素原子、酸素原子、フッ素原子および／もしくは塩素原子を含んでいてもよい炭素数１〜９の有機基または水素原子、ｍは１〜１００の整数を表す）で表される化合物と
（Ｄ）フルオロアルキル基を有するジメチルシリコーンオイル
を含む塗料用組成物に関する。
【０００９】
【発明の実施の形態】
本発明の防汚染付着性および消泡性に優れた塗料用組成物は、前記のとおり、塗料用樹脂（Ａ）、式（１）のシリケート化合物（Ｂ）、式（２）のＣ8Ｆ17ＣＨ2ＣＨ2基を含むシリケート化合物（Ｃ）およびフルオロアルキル基を有するジメチルシリコーンオイル（Ｄ）を含んでいる。
【００１０】
以下各成分について説明する。
【００１１】
塗料用樹脂（Ａ）
溶剤可溶性で水酸基および／もしくはカルボキシル基を有するフルオロオレフィン共重合体、アクリルポリオール樹脂、アクリルシリコン樹脂、無機系素材、官能基を有していないフッ化ビニリデンの単独重合体もしくは共重合体、フッ化ビニリデン共重合体とアクリル共重合体との複合水分散物、またはフルオロオレフィン−ビニルエーテル共重合体の水分散物が好ましい。
【００１２】
前記水酸基および／またはカルボキシル基を有するフルオロオレフィン共重合体としては、たとえば特公昭６０−２１６８６号、特開平３−１２１１０７号、特開平４−２７９６１２号、特開平４−２８７０７号、特開平２−２３２２２１号などの各公報に記載されているようなものがあげられ、該共重合体の数平均分子量（ＧＰＣによる）としては、１０００〜１０００００であり、１５００〜３００００が好ましい。前記分子量が１０００未満であれば硬化性、耐候性が不充分になる傾向があり、１０００００を超えると作業性、塗装性に問題が生じる傾向がある。
【００１３】
この共重合体の水酸基価としては、０〜２００（ｍｇＫＯＨ／ｇ）であり、０〜１５０（ｍｇＫＯＨ／ｇ）であることが好ましい。前記水酸基が少なくなると硬化不良になりやすい傾向があり、２００（ｍｇＫＯＨ／ｇ）を超えると塗膜の可撓性に問題が生じる傾向がある。
【００１４】
酸価としては、０〜２００（ｍｇＫＯＨ／ｇ）であり、０〜１００（ｍｇＫＯＨ／ｇ）であることがさらに好ましい。前記酸価が少なくなると硬化不良となりやすい傾向があり、２００（ｍｇＫＯＨ／ｇ）を超えると塗膜の可撓性に問題が生じる傾向がある。
【００１５】
なお、前記共重合体のひとつとして、防汚染付着性、汚染除去性、防錆性の点からテトラフルオロエチレン共重合体を用いることもできる。
【００１６】
前記共重合体としては、たとえばダイキン工業（株）製ゼッフル、旭硝子（株）製ルミフロン、セントラル硝子（株）製セフラルコート、大日本インキ化学工業（株）製フルオネート、東亜合成（株）製ザフロンなどの市販品があげられる。
【００１７】
前記アクリルポリオール樹脂としては、公知の樹脂が使用できる。該樹脂は水酸基、カルボキシル基、エポキシ基、アミノ基を有していてもよい。
【００１８】
アクリルポリオール樹脂の水酸基価としては０〜２００（ｍｇＫＯＨ／ｇ）であり、０〜１００（ｍｇＫＯＨ／ｇ）であることが好ましい。前記水酸基価が少なくなると硬化不良になりやすい傾向があり、２００（ｍｇＫＯＨ／ｇ）を超えると塗膜の可撓性に問題が生じる傾向がある。
【００１９】
アクリルポリオール樹脂の酸価としては、０〜２００（ｍｇＫＯＨ／ｇ）であり、０〜１００（ｍｇＫＯＨ／ｇ）であることがさらに好ましい。前記酸価が少なくなると硬化不良となりやすい傾向があり、２００（ｍｇＫＯＨ／ｇ）を超えると塗膜の可撓性に問題が生じる傾向がある。
【００２０】
アクリルポリオール樹脂としては、たとえば三菱レーヨン（株）製ダイヤナール、大日本インキ化学工業（株）製アクリディック、日立化成工業（株）ヒタロイド、三井東圧化学（株）製オレスターなどの市販品を用いることができる。
【００２１】
前記アクリルシリコン樹脂としては、たとえばアクリルシリコンモノマーを水酸基含有単量体やその他の重合性不飽和単量体と共に重合したものであればよい。アクリルシリコン樹脂は加水分解性シリル基、水酸基、エポキシ基を有してもよい。
【００２２】
アクリルシリコン樹脂としては、たとえば鐘淵化学工業（株）製ゼムラック、三洋化成工業（株）製クリヤマーなどの市販品を用いることができる。
【００２３】
前記無機系素材としては、非含フッ素の非加水分解性基含有金属（Ｓｉ、Ｔｉ、Ａｌなど）アルコキシド、非含フッ素の非加水分解性基含有オルガノポリシロキサン、非含フッ素の金属（Ｓｉ、Ｔｉ、Ａｌなど）アルコキシドなどがあげられ、市販品としてたとえばグンゼ産業（株）発売エコルトン、日本合成ゴム（株）製グラスカ、トウペ（株）製ポーセリン、日本油脂（株）製ベルクリーン、ベルハード、東レ・ダウコーニング・シリコーン（株）製ＳＨ、ＳＲおよびＤＣシリーズ、信越化学工業（株）製ＫＲシリーズ、味の素（株）製プレンアクト、日本曹達（株）製有機チタネート、川研ファインケミカル（株）製アルミニウムアルコレートおよびアルミニウムキレート化合物、北興化学工業（株）製ジルコニウムアルコキサイド、日本ユニカー（株）製複合変性シリコーンオイルならびにＭＭＣＡなどがあげられる。
【００２４】
前記塗料用樹脂としてはその他に、官能基を有しないフッ素樹脂（特公昭４３−１０３６３号、特開平３−２８２０６号、特開平４−１８９８７９号などの各公報に記載のフッ化ビニリデンの単独重合体または共重合体など）があげられ、前記の官能基を有する樹脂にブレンドすることもできる。また、官能基を有しない樹脂を用いるばあいは、本発明の塗料用組成物には硬化剤や硬化触媒を用いる必要は限らずしもない。
【００２５】
また、前記フッ化ビニリデン共重合体とアクリル共重合体との複合水分散物としては、たとえば特開平３−７７８４号公報およびＷＯ９５／０８５８２号公報記載のものなどがあげられ、市販品としてはたとえばダイキン工業（株）製のゼッフル、日本合成ゴム工業（株）製のフローレンなどがあげられる。
【００２６】
さらに前記フルオロオレフィン−ビニルエーテル共重合体の水分散物としては、たとえば特開平３−３７２５２号公報記載のものなどがあげられ、市販品としてはたとえば旭硝子（株）製のルミフロン、大日本インキ化学工業（株）製のフルオネートなどがあげられる。
【００２７】
式（１）のシリケート化合物（Ｂ）（以下、「化合物Ｂ」という）
シリケート化合物Ｂは防汚染付着性を塗膜に与える目的で配合する。すなわち、シリケート化合物Ｂは塗膜が形成される際、塗膜表面に表出し、加水分解性基を有するときは加水分解を受けることにより、塗膜表面を親水化して防汚染付着性が奏される。
【００２８】
式（１）においてＲは前記のとおり、水素原子であるか、チッ素原子、酸素原子、フッ素原子および／または塩素原子を含んでいてもよい有機基である。Ｒは同じでも異なっていてもよい。
【００２９】
該有機基の炭素数は表面濃縮性、加水分解性、脱離性の点から１〜９個とする。
【００３０】
具体例としては、たとえばＨ（ＣＨ2）q、（ＣＨ3）2ＣＨ、Ｈ（ＣＨ2）qＣ＝Ｏ、Ｆ（ＣＦ2）p（ＣＨ2）q、（ＣＦ3）2ＣＨ、Ｈ（ＣＦ2）p（ＣＨ2）q、Ｆ（ＣＦ2）p（ＣＨ2）qＣ＝Ｏ、Ｈ（ＣＦ2）p（ＣＨ2）qＣ＝Ｏ、（Ｆ（ＣＦ2）p（ＣＨ2）q）2Ｎ、（（ＣＦ3）2ＣＨ）2Ｎ、（Ｈ（ＣＦ2）p（ＣＨ2）q）2Ｎ、Ｆ（ＣＦ2）pＯ（ＣＦ（ＣＦ3）ＣＦ2Ｏ）qＣＦ（ＣＦ3）Ｃ＝Ｏ、（Ｆ（ＣＦ2）p（ＣＨ2）q）2Ｃ＝Ｎ、（（ＣＦ3）2ＣＨ）2Ｃ＝Ｎ、（Ｈ（ＣＦ2）p（ＣＨ2）q）2Ｃ＝Ｎ、Ｆ（ＣＦ2）p（ＣＨ2）qＣ＝ＯＮＲ3、Ｈ（ＣＦ2）p（ＣＨ2）qＣ＝ＯＮＲ3、Ｆ（ＣＦ2）p（ＣＨ2）qＣ＝ＣＨ2、Ｈ（ＣＦ2）p（ＣＨ2）qＣ＝ＣＨ2、Ｆ（ＣＦ2）p（ＣＨ2）qＣ＝ＣＦ2、Ｈ（ＣＦ2）p（ＣＨ2）qＣ＝ＣＦ2（式中、ｑは０または１〜６の整数、ｐは１〜９の整数、Ｒ3は炭素数１〜６のアルキル基を表し、アルキル基は直鎖でも分岐鎖でもよい）で示されるものが好ましい。ただし、炭素数の合計は９までである。
【００３１】
これらの有機基の具体例としては、たとえばＣＦ3ＣＨ2、ＣＦ3ＣＦ2ＣＨ2、ＣＦ3（ＣＦ2）2ＣＨ2、ＣＦ3（ＣＦ2）3ＣＨ2ＣＨ2、（ＣＦ3）2ＣＨ、Ｈ（ＣＦ2）2ＣＨ2、Ｈ（ＣＦ2）3ＣＨ2、Ｈ（ＣＦ2）4ＣＨ2、ＣＦ3Ｃ＝Ｏ、ＣＦ3ＣＦ2Ｃ＝Ｏ、ＣＦ3（ＣＦ2）6Ｃ＝Ｏ、ＣＦ3（ＣＦ2）7Ｃ＝Ｏなどがあげられるが、表面濃縮性、加水分解性、脱離性の点からＣＦ3ＣＨ2、ＣＦ3ＣＦ2ＣＨ2、ＣＦ3（ＣＦ2）2ＣＨ2、ＣＦ3（ＣＦ2）3ＣＨ2ＣＨ2、ＣＦ3Ｃ＝Ｏ、ＣＦ3ＣＦ2Ｃ＝Ｏが好ましくＣＦ3ＣＨ2、ＣＦ3ＣＦ2ＣＨ2がさらに好ましい。
【００３２】
式（１）においてｎが１のときの具体例として、つぎにあげるような化合物などがあげられる。
【００３３】
Ｓｉ（ＯＣＨ3）4、Ｓｉ（ＯＣ2Ｈ5）4、
Ｓｉ（ＯＣＨ2ＣＦ2ＣＦ3）4、Ｓｉ（ＯＣＨ（ＣＦ3）2）4、
Ｓｉ（ＯＣＨ2ＣＨ2Ｃ8Ｆ17）4、
Ｓｉ（ＯＣＨ2ＣＦ2ＣＦ2Ｈ）4、
Ｓｉ（ＯＣＨ2Ｃ4Ｆ8Ｈ）4、
Ｓｉ（ＯＣＨ2ＣＦ2ＣＦ3）2（ＯＣＨ3）2、
Ｓｉ（ＯＣＨ（ＣＦ3）2）2（ＯＣＨ3）2、
Ｓｉ（ＯＣＨ2ＣＨ2Ｃ8Ｆ17）2（ＯＣＨ3）2、
Ｓｉ（ＯＣＨ2ＣＦ2ＣＦ2Ｈ）2（ＯＣＨ3）2、
Ｓｉ（ＯＣＨ2ＣＦ2ＣＨ2Ｈ）2（ＯＣ4Ｈ9）2、
Ｓｉ（ＯＣＨ2ＣＦ2ＣＦ3）2（ＯＨ）2、
Ｓｉ（ＯＣＨ（ＣＦ3）2）2（ＯＨ）2、
Ｓｉ（ＯＣＨ2ＣＦ2ＣＦ2Ｈ）2（ＯＮ＝ＣＣＨ3（Ｃ2Ｈ5））2、
Ｓｉ（ＯＣＯＣＦ3）4、Ｓｉ（ＯＣＯＣ2Ｆ5）4、
Ｓｉ（ＯＣＯＣ8Ｆ17）4、
Ｓｉ（ＯＣＯＣＦ3）2（ＯＣＨ3）2、
Ｓｉ（ＯＣＯＣ2Ｆ5）2（ＯＣＨ3）2、
Ｓｉ（ＯＣＯＣ8Ｆ17）2（ＯＣＨ3）2、
Ｓｉ（ＯＣＨ2ＣＦ2ＣＦ3）3（ＯＣＨ2ＣＨ2）ｈＯＣＨ3、
Ｓｉ（ＯＣＨ（ＣＦ3）2)3（ＯＣＨ2ＣＨ2）ｈＯＣＨ3、
Ｓｉ（ＯＣＨ2ＣＦ2ＣＦ3）2（ＯＣＨ3）（ＯＣＨ2ＣＨ2）ｈＯＣＨ3、
Ｓｉ（ＯＣＨ（ＣＦ3）2）2（ＯＣＨ3）（ＯＣＨ2ＣＨ2）ｈＯＣＨ3、
Ｓｉ（ＯＣＨ2ＣＦ2ＣＦ3）2（ＯＨ）（ＯＣＨ2ＣＨ2）ｈＯＣＨ3、
Ｓｉ（ＯＣＨ（ＣＦ3）2）2（ＯＨ）（ＯＣＨ2ＣＨ2）ｈＯＣＨ3、
Ｓｉ（ＯＣＯＣＦ3）3（ＯＣＨ2ＣＨ2）ｈＯＣＨ3、
Ｓｉ（ＯＣＯＣ2Ｆ5）3（ＯＣＨ2ＣＨ2）ｈＯＣＨ3、
Ｓｉ（ＯＣＯＣ8Ｆ17）3（ＯＣＨ2ＣＨ2）ｈＯＣＨ3、
Ｓｉ（ＯＣＯＣＦ3）2（ＯＣＨ3）（ＯＣＨ2ＣＨ2）ｈＯＣＨ3、
Ｓｉ（ＯＣＯＣ2Ｆ5）2（ＯＣＨ3）（ＯＣＨ2ＣＨ2）ｈＯＣＨ3、
Ｓｉ（ＯＣＯＣ8Ｆ17）2（ＯＣＨ3）（ＯＣＨ2ＣＨ2）ｈＯＣＨ3
Ｓｉ（ＯＣＨ3）4、
Ｓｉ（ＯＣ2Ｈ5）4、
Ｓｉ（ＯＣ4Ｈ9）4、
Ｓｉ（ＯＮ＝ＣＣＨ3（Ｃ2Ｈ5））4
（式中、ｈは１〜４の整数）
以上の化合物Ｂのうち、Ｒの炭素数が１〜３のものが好ましい。
【００３４】
また、前記ｎが２以上のオリゴマーまたはコオリゴマーとしては、直鎖状、分岐鎖状、環状、三次元化などのオリゴマーまたはコオリゴマーがあげられる。重合度（ｎ）としては２〜１００が好ましく、４〜２０であることがさらに好ましい。重合度が小さくなるとオリゴマーまたはコオリゴマーが低沸点となりやすく、塗装時に揮発しやすくなり、塗膜に取り込まれにくくなる。重合度が１００を超えると、合成時に重合度の制御が困難となったり、オリゴマーまたはコオリゴマーの粘度が高くなりやすく、作業性に劣る傾向がある。ただし、オリゴマーまたはコオリゴマーがフッ素原子を有しているとき、その重合度は塗膜外観、耐タレ性、耐アルカリ性の点から２〜４０であることが好ましく、その例としては、たとえば
【００３５】
【化５】
0004136046.tif 000004
【００３６】
などがあげられる。
【００３７】
前記式（１）で示されるシリケート化合物Ｂは、該化合物Ｂを構成するケイ素のハロゲン化物、アルキル金属、金属アルコキシド、金属キレートなどの１種または２種以上と該シリケート化合物Ｂの有機基に該当するアルコール、カルボン酸、オキシム、β−ジケトン、β−ケトエステル、アルカリ金属アルコキシド、カルボン酸のアルカリ金属塩などの１種または２種以上とを必要により触媒の存在下、通常は１気圧付近で−２０〜１００℃、好ましくは０〜８０℃の温度で撹拌下、好ましくは乾燥した不活性ガスの雰囲気下で反応させる方法により合成することができ、また反応溶剤を用いることができる。
【００３８】
このような合成法において、温度を０〜２００℃、好ましくは２０〜１５０℃とし、シリケート化合物Ｂに反応溶液がなるべく均一になるように徐々に水を加えることにより、化合物Ｂが水と反応して加水分解するとほぼ同時に縮合して化合物Ｂのオリゴマーがえられる。また、このような合成法においてシリケート化合物Ｂを２種以上用いることによりコオリゴマーがえられる。
【００３９】
本発明におけるオリゴマーおよびコオリゴマーの重合度は、反応させる水とたとえばシリケート化合物Ｂとのモル比により制御できる。たとえば［Ｈ2Ｏ］／シリケート化合物Ｂ］＝０．４〜０．９５の範囲内のモル比で反応させると、重合度が２〜２０程度のオリゴマーまたはコオリゴマーがえられる。また、前記モル比を０．９４〜１．０の範囲内とすることにより、重合度が２０を超え１００以下のオリゴマーまたはコオリゴマーがえられる。なお、前記コオリゴマーとして、２種のシリケート化合物Ｂを用いてえられるコオリゴマーを構成するユニットの組成比（モル比）は１／９〜９／１であることが好ましい。
【００４０】
前記触媒としては、たとえば塩酸、硫酸、酢酸、パラトルエンスルホン酸、アンモニア、トリメチルアミン、トリエチルアミン、トリブチルアミン、１，８−ジアザビシクロ（５，４，０）ウンデセン−７（ＤＢＵ）、（−）−スパルテイン、４−Ｎ，Ｎ−ジメチルアミノピリジン、モノエタノールアミン、トリエタノールアミン、Ｎ，Ｎ，Ｎ′，Ｎ′−テトラメチルエチレンジアミン、水酸化ナトリウム、水酸化カリウム、炭酸水素ナトリウム、カリウムｔ−ブトキシド、ナトリウムエトキシド、水酸化テトラメチルアンモニウム、硫酸水素テトラメチルアンモニウム、水酸化テトラブチルアンモニウム、硫酸水素テトラブチルアンモニウムなどの酸／アルカリ類、ジブチルスズジラウレート、ジブチルスズアセテート、ジオクチルスズマレエート、テトライソプロピルチタネート、テトラブチルチタネートなどの有機金属化合物／有機金属塩類があげられるが、触媒残渣を生成物から除去しやすいという点から塩酸、アンモニア、トリエチルアミンが好ましい。
【００４１】
前記反応溶剤としてはメタノール、エタノール、イソプロパノール、ｎ−ブタノール、ｔ−ブタノール、オクタノール、２，２，２−トリフルオロエタノール、２，２，３，３，３−ペンタフルオロエタノールなどのアルコール類、テトラヒドロフラン、１，４−ジオキサン、テトラヒドロピランなどのエーテル類、アセトン、酢酸２−メトキシエチルなどのケトン／エステル類、Ｎ，Ｎ−ジメチルホルムアミド、Ｎ，Ｎ−ジメチルアセトアミド、Ｎ−メチルアセトアミド、Ｎ−メチルピロリドン、ポリオキサゾリンなどのアミド類、酢酸、トリフルオロ酢酸、Ｆ（ＣＦ2）8ＣＯＯＨなどのカルボン酸類、トリフルオロメチルベンゼン、ｍ−ビストリフルオロメチルベンゼンなどの含フッ素芳香族類などがあげられるが、溶解力が高いという点から２，２，２−トリフルオロエタノール、２，２，３，３，３−ペンタフルオロエタノール、テトラヒドロフラン、１，４−ジオキサン、テトラヒドロピランが好ましい。
【００４２】
前記シリケート化合物Ｂは塗膜中で加水分解して塗膜表面を親水性とし、塗膜に優れた防汚染付着性、低帯電性、防くもり性を与えうる。
【００４３】
特に、化合物ＢにおいてＲの少なくともひとつがフッ素原子を有していることにより、たとえば表面濃縮性、表面親水化の再現性に優れているという効果がえられる。また、化合物Ｂ中のフッ素原子の含有率が、少なくとも５重量％、好ましくは１５〜６０重量％であることにより、表面濃縮性、表面親水化の再現性により一層優れているという効果がえられる。
【００４４】
また、式（１）においてｎが２以上１００以下のオリゴマーまたはコオリゴマーであることにより、たとえば塗膜外観、耐タレ性、耐アルカリ性に優れているという効果がえられる。
【００４５】
化合物Ｂの配合量は、塗料用樹脂１００重量部に対し、０．１〜８０重量部、好ましくは１〜５０重量部である。０．１重量部未満であると防汚染付着性が低くなる傾向があり、８０重量部を超えると塗膜の外観不良、樹脂との相溶性の低下が生ずる傾向がある。
【００４６】
式（２）のシリケート化合物（以下、「化合物Ｃ」という）
前記式（２）で示されるシリケート化合物ＣはＲ1がＣ8Ｈ17Ｃ2Ｈ5という長鎖の疎水基を少なくともひとつ有しており、この疎水性基により消泡作用を発揮する。Ｒ1は塗膜を形成したのち加水分解により離脱し、塗膜表面を親水化する。したがって、化合物Ｂで付与された塗膜表面の親水性を損うことがないだけでなく、向上させうる。
【００４７】
式（２）においてＣ8Ｆ17ＣＨ2ＣＨ2以外のＲ1は、水素原子であるか、チッ素原子、酸素原子、フッ素原子および／または塩素原子を含んでいてもよい炭素数１〜９の有機基である。かかる有機基としては、前記式（１）のシリケート化合物Ｂで説明した炭素数１〜９の有機基があげられる。
【００４８】
シリケート化合物Ｃの具体例としては、たとえば
Ｓｉ（ＯＣＨ2ＣＨ2Ｃ8Ｆ17）2（ＯＨ）2、
Ｓｉ（ＯＣＨ2ＣＨ2Ｃ8Ｆ17）3（ＯＣＨ2ＣＨ2）gＯＣＨ3、
Ｓｉ（ＯＣＨ2ＣＨ2Ｃ8Ｆ17）2（ＯＣＨ3）（ＯＣＨ2ＣＨ2）gＯＣＨ3、
Ｓｉ（ＯＣＨ2ＣＨ2Ｃ8Ｆ17）2（ＯＨ）（ＯＣＨ2ＣＨ2）gＯＣＨ3、
Ｓｉ（ＯＣＨ2ＣＨ2Ｃ8Ｆ17）（ＯＣＨ3）3、
Ｓｉ（ＯＣＨ2ＣＨ2Ｃ8Ｆ17）（ＯＣ2Ｈ5）3
（式中、ｇは１〜４の整数）などがあげられる。
【００４９】
また、前記式（２）のｍが２以上のオリゴマーまたはコオリゴマーとしては、直鎖状、分岐鎖状、環状、三次元化などのオリゴマーまたはコオリゴマーがあげられる。重合度（ｍ）としては２〜１００が好ましく、２〜４０であることがさらに好ましい。重合度が小さくなるとオリゴマーまたはコオリゴマーが低沸点となりやすく、塗装時に揮発しやすくなり、塗膜に取り込まれにくくなると共に、消泡性も低下する。重合度が１００を超えると、合成時に重合度の制御が困難となったり、オリゴマーまたはコオリゴマーの粘度が高くなりやすく、作業性に劣る傾向がある。ただし、オリゴマーまたはコオリゴマーがフッ素原子を有しているとき、その重合度は塗膜外観、耐タレ性、耐アルカリ性の点から２〜４０であることが好ましく、たとえば
【００５０】
【化６】
0004136046.tif 000005
【００５１】
などがあげられる。
【００５２】
シリケート化合物Ｃは、化合物Ｂと同様の方法で製造できる。
【００５３】
化合物Ｃの配合量は、塗料用樹脂１００重量部に対し０．０１〜５重量部、好ましくは０．１〜２重量部である。０．０１重量部未満であると消泡性が低くなる傾向があり、５重量部を超えると親水性が低下したり、塗膜にハジキが発生しやすくなる傾向がある。
【００５４】
フルオロアルキル基を有するジメチルシリコーンオイル（Ｄ）
フルオロアルキル基を有するジメチルシリコーンオイル（Ｄ）は、消泡剤として配合する。消泡性は前記化合物Ｃも有しているが、ジメチルシリコーンオイル（Ｄ）を配合することによりさらに消泡性を向上させると共に塗装時の塗膜のハジキを防止できる。
【００５５】
フルオロアルキル基としては、たとえばＣＦ3、ＣＦ3ＣＦ2、Ｃ8Ｆ17などがあげられ、ジメチルシリコーンオイルの重合度は１０〜１０００程度である。
【００５６】
フルオロアルキル基を有するジメチルシリコーンオイル（Ｄ）の例としては、たとえば東芝シリコーン（株）製のＦＱＦ５０１；信越化学工業（株）製のＦＬ１００、ＦＡ−６００、ＦＡ−６３０、Ｘ−５０−７４１、Ｘ−７０−１７０Ｃ；ダウコーニングアジア社製のＦＳ−１２６５（１００００ＣＳ）、ＦＳ−１２６５（１０００ＣＳ）；日本ユニカー（株）製のＦＺ−３１０８；共栄社化学（株）製のＡＯ−４０Ｈ、ＡＯ−９７０Ｈなどがあげられる。
【００５７】
フルオロアルキル基を有するジメチルシリコーンオイル（Ｄ）の配合量は、塗料用樹脂１００重量部に対し０．００１〜１．０重量部、好ましくは０．０１〜０．３重量部である。０．００１重量部未満であると消泡性が不充分となる傾向があり、１．０重量部を超えると表面親水化を疎外する傾向がある。
【００５８】
その他の添加剤
本発明の塗料組成物には、本発明が目的とする防汚染付着性と消泡性を損わない限り、硬化剤、硬化触媒、フロン系溶剤を配合してもよい。
【００５９】
前記硬化剤としては、たとえばイソシアネート化合物、ブロックイソシアネート化合物、メラミン樹脂、二塩基酸、非加水分解性基含有シラン化合物、エポキシ樹脂または酸無水物などがあげられるが、耐候性、耐酸性雨性の点からイソシアネート、ブロックイソシアネート、エポキシ樹脂が好ましい。
【００６０】
前記イソシアネート化合物、ブロックイソシアネート化合物としては、たとえば２，４−トリレンジイソシアネート、ジフェニルメタン−４，４′−ジイソシアネート、キシリレンジイソシアネート、イソホロンジイソシアネート、リジンメチルエステルジイソシアネート、メチルシクロヘキシルジイソシアネート、トリメチルヘキサメチレンジイソシアネート、ヘキサメチレンジイソシアネート、ｎ−ペンタン−１，４−ジイソシアネート、これらの三量体、これらのアダクト体やビュウレット体、これらの重合体で２個以上のイソシアネート基を有するもの、さらにブロック化されたイソシアネート類などがあげられるが、これらに限定されるものではない。
【００６１】
イソシアネートと塗料用樹脂との混合割合はＮＣＯ／ＯＨ（モル比）で０．５〜５．０が好ましく、さらに０．８〜１．２がより好ましい。また、イソシアネートが湿気硬化タイプのばあいは１．１〜１．５が好ましい。
【００６２】
前記メラミン樹脂としては、たとえばメラミン樹脂のほか、メラミンをメチロール化したメチロール化メラミン樹脂、メチロール化メラミンをメタノール、エタノール、ブタノールなどのアルコール類でエーテル化したアルキルエーテル化メラミン樹脂などがあげられるが、これらに限定されるものではない。
【００６３】
前記エポキシ化合物としては、たとえば
【００６４】
【化７】
0004136046.tif 000006
【００６５】
などがあげられるがこれらに限定されるものではない。
【００６６】
前記酸無水物としては、たとえば無水フタル酸、無水トリメリット酸、無水ピロメリット酸、無水１，２−シクロヘキシルジカルボン酸、無水コハク酸、無水マレイン酸などがあげられるがこれらに限定されるものではない。
【００６７】
また、フマル酸、コハク酸、アジピン酸、アゼライン酸、セバシン酸、ドデカン二酸、１，２−シクロヘキシルジカルボン酸などの二塩基酸も硬化剤として用いられる。
【００６８】
硬化剤は塗料用樹脂１００重量部に対し１００重量部以下、好ましくは５〜４０重量部配合する。
【００６９】
硬化触媒としては、たとえば有機スズ化合物、有機酸性リン酸エステル、有機チタネート化合物、酸性リン酸エステルとアミンとの反応物、飽和または不飽和の多価カルボン酸またはその酸無水物、有機スルホン酸、アミン系化合物、アルミニウムキレート化合物、チタニウムキレート化合物、ジルコニウムキレート化合物などがあげられる。
【００７０】
前記有機スズ化合物の具体例としては、ジブチルスズジラウレート、ジブチルスズマレエート、ジオクチルスズマレエート、ジブチルスズジアセテートなどがあげられる。
【００７１】
前記有機酸性リン酸エステルの具体例としては、
【００７２】
【化８】
0004136046.tif 000007
【００７３】
などがあげられる。
【００７４】
前記有機チタネート化合物としては、たとえばテトラブチルチタネート、テトライソプロピルチタネート、トリエタノールアミンチタネートなどのチタン酸エステルがあげられる。
【００７５】
さらに前記アミン系化合物の具体例としては、たとえばブチルアミン、オクチルアミン、ジブチルアミン、モノエタノールアミン、ジエタノールアミン、トリエタノールアミン、ジエチレントリアミン、トリエチレンテトラミン、オレイルアミン、シクロヘキシルアミン、ベンジルアミン、ジエチルアミノプロピルアミン、キシリレンジアミン、トリエチレンジアミン、グアニジン、ジフェニルグアニジン、２，４，６−トリス（ジメチルアミノメチル）フェノール、モルホリン、Ｎ−メチルモルホリン、１，８−ジアザビシクロ（５．４．０）ウンデセン−７（ＤＢＵ）などのアミン系化合物、さらにはそれらのカルボン酸などの塩、過剰のポリアミンと多塩基酸よりえられる低分量ポリアミド樹脂、過剰のポリアミンとエポキシ化合物の反応生成物などがあげられる。
【００７６】
前記キレート化合物の具体例としてはアルミニウムトリス（エチルアセトアセテート）、アルミニウムトリス（アセチルアセトナート）、ジルコニウムテトラキス（アセチルアセトナート）、ジイソプロポキシ・ビス（エチルアセトアセテート）チタネートなどがあげられる。
【００７７】
硬化触媒は１種を用いてもよく、２種以上を併用してもよい。好ましい硬化触媒としては、有機スズ化合物、アルミニウムキレート化合物があげられる。
【００７８】
本発明における、前記塗料用樹脂と硬化剤および／または硬化触媒との組み合わせとしては、とくに限定されないが好ましい組み合わせとしてはつぎのようなものがあげられる。
【００７９】
水酸基および／またはカルボキシル基を有するフルオロオレフィン共重合体またはアクリルポリオール樹脂のばあい、これらが水酸基を有するときの硬化剤としてはイソシアネート化合物、ブロックイソシアネート化合物またはメラミン樹脂であり、カルボキシル基を有するときの硬化剤としてはメラミン樹脂またはエポキシ化合物である。なお、これらの系においては硬化触媒も併用できる。
【００８０】
アクリルシリコン樹脂、フッ素シリコーン樹脂または無機系素材のばあいは硬化触媒を用いればよい。
【００８１】
硬化触媒は塗料用樹脂１００重量部に対し５０重量部以下、好ましくは０．０００１〜１０重量部である。
【００８２】
前記フロン系溶剤としては、常温で液体のものが望ましく、トリクロロフルオロエタン、テトラクロロジフルオロエタン、トリクロロトリフルオロエタン、ジブロモテトラフルオロエタン、ＨＣＦＣ−１２３、ＨＣＦＣ−１４１ｂ、ＨＣＦＣ−２２５、ジクロロヘキサフルオロシクロブタン、テトラクロロヘキサフルオロブタン、パーフルオロペンタン、パーフルオロヘキサン、パーフルオロヘプタン、パーフルオロオクタンなどがあげられるが、前記化合物１および／または２、さらには塗料用樹脂、硬化剤をよく溶解させるためには、フッ素原子、塩素原子、炭素原子を同時に含むことが望ましく、ＨＣＦＣ−１２３、ＨＣＦＣ−１４１ｂ、ＨＣＦＣ−２２５、テトラクロロヘキサフルオロブタンが好ましい。
【００８３】
また、これらフロン系溶剤を２種以上組み合せるか、あるいは炭化水素系の有機溶剤と組み合せることも可能である。前記塗料用樹脂とフロン系溶剤の配合割合としては、塗料用樹脂１００重量部に対し０．１〜５０重量部、塗膜外観の点から０．１〜２０重量部が好ましい。
【００８４】
本発明においては、前記塗料用組成物に有機溶剤を配合することができる。
【００８５】
前記有機溶剤としては、たとえばキシレン、トルエン、ソルベッソ１００、ソルベッソ１５０、ヘキサンなどの炭化水素系溶剤、酢酸メチル、酢酸エチル、酢酸ブチル、酢酸エチレングリコールモノメチルエーテル、酢酸エチレングリコールモノエチルエーテル、酢酸エチレングリコールモノブチルエーテル、酢酸ジエチレングリコールモノメチルエーテル、酢酸ジエチレングリコールモノエチルエーテル、酢酸ジエチレングリコールモノブチルエーテル、酢酸エチレングリコール、酢酸ジエチレングリコールなどのエステル系溶剤、ジメチルエーテル、ジエチルエーテル、ジブチルエーテル、エチレングリコールモノメチルエーテル、エチレングリコールモノエチルエーテル、エチレングリコールモノブチルエーテル、エチレングリコールジメチルエーテル、エチレングリコールジエチルエーテル、エチレングリコールジブチルエーテル、ジエチレングリコールモノメチルエーテル、ジエチレングリコールモノエチルエーテル、ジエチレングリコールモノブチルエーテル、ジエチレングリコールジメチルエーテル、ジエチレングリコールジエチルエーテル、ジエチレングリコールジブチルエーテル、テトラヒドロフランなどのエーテル系溶剤、メチルエチルケトン、メチルイソブチルケトン、アセトンなどのケトン系溶剤、Ｎ，Ｎ−ジメチルアセトアミド、Ｎ−メチルアセトアミド、アセトアミド、Ｎ，Ｎ−ジメチルホルムアミド、Ｎ，Ｎ−ジエチルホルムアミド、Ｎ−メチルホルムアミドなどのアミド系溶剤、ジメチルスルホキシドなどのスルホン酸エステル系溶剤、メタノール、エタノール、イソプロパノール、ブタノール、エチレングリコール、ジエチレングリコール、ポリエチレングリコール（重合度３〜１００）、ＣＦ3ＣＨ2ＯＨ、Ｆ（ＣＦ2）2ＣＨ2ＯＨ、（ＣＦ3）2ＣＨＯＨ、Ｆ（ＣＦ2）3ＣＨ2ＯＨ、Ｆ（ＣＦ2）4Ｃ2Ｈ5ＯＨ、Ｈ（ＣＦ2）2ＣＨ2ＯＨ、Ｈ（ＣＦ2）3ＣＨ2ＯＨ、Ｈ（ＣＦ2）4ＣＨ2ＯＨなどのアルコール系溶剤などがあげられるが、相溶性、塗膜外観、貯蔵安定性の点から低級アルコール、低級フッ素アルコールなどのアルコール系溶剤が好ましい。
【００８６】
前記塗料用樹脂とアルコール系溶剤との配合割合としては、塗料用樹脂１００重量部に対してアルコール１〜５０重量部であり、硬化性、塗膜外観の点から１〜２５重量部であることがさらに好ましい。
【００８７】
また、硬化剤が常温硬化型のイソシアネートなどのようにアルコールと反応性の高いばあいには、さらに１〜１５重量部が好ましく、アルコールの種類も２級または３級アルコールが好ましい。
【００８８】
本発明の塗料用組成物には、さらにたとえば顔料、顔料分散剤、増粘剤、レベリング剤、前記以外の他の消泡剤、造膜助剤、紫外線吸収剤、ＨＡＬＳ、艶消し剤、フィラー、コロイダルシリカ、防カビ剤、シランカップリング剤、皮張り防止剤、酸化防止剤、難燃剤、垂れ防止剤、帯電防止剤、防錆剤、水溶性樹脂（ポリビニルアルコール、ポリエチレンオキサイドなど）などの塗料用添加剤を配合することもできる。ただし、他の消泡剤は形成される塗膜の親水性を損わない量とする必要がある。
【００８９】
前記顔料としては、たとえば酸化チタン、酸化鉄、アルミメタリック顔料、カーボンブラック、焼成顔料、フタロシアニン系顔料、有機顔料、体質顔料などがあげられる。
【００９０】
前記酸化チタンとしては、たとえば石原産業（株）製タイペークＣＲ−９０、ＣＲ−９３、ＣＲ−９５、ＣＲ−９７などがあげられる。
【００９１】
前記酸化鉄としては、たとえば戸田工業（株）製トダカラー１２０ＥＤ、１４０ＥＤ、１６０ＥＤ、ＫＮ−Ｒ、ＫＮ−Ｖ、チタン工業（株）製ＴＡＲＯＸのＬＬ−ＸＬＯ、ＨＹ−１００、ＨＹ−２００、ＢＬ−１００、ＢＬ−５００などがあげられる。
【００９２】
前記アルミメタリック顔料としては、たとえば東洋アルミニウム（株）製アルペースト０１００ＭＡ、０７００Ｍ、０２００Ｍ、０２１５Ｍ、１９５０Ｍ、１９００Ｍ、１１００Ｍ、１１０９Ｍ、１２００Ｍ、８８２０ＹＦ、７０８０Ｎ、ＭＧ６００、１７００Ｎなどがあげられる。
【００９３】
前記カーボンブラックとしては、たとえば三菱化学（株）製ＭＡ７、ＭＡ１１、ＭＡ１００、ＯＩＬ７Ｂ、ＯＩＬ３０Ｂ、ＯＩＬ３１Ｂなどがあげられる。
【００９４】
前記焼成顔料としては、たとえば大日精化（株）製ダイピロキサイド＃９５１０、＃９５１２、＃９４１０、＃９３１０などがあげられる。
【００９５】
前記フタロシアニン系顔料としては、たとえば大日精化（株）製＃５１９５Ｎ、＃５３７０などがあげられる。
【００９６】
前記体質顔料としては、たとえば、アスベステン、炭酸カルシウム、沈降性炭酸カルシウム、クレー、カオリン、陶土、珪酸アルミニウム、珪藻土、ホワイトカーボン、シリカ白、含水微粉珪酸、ベントナイト、タルク、珪酸マグネシウム、炭酸マグネシウム、バライト粉、硫酸バリウム、沈降性硫酸バリウムなどがあげられる。
【００９７】
前記顔料分散剤としては、たとえばビックケミー・ジャパン（株）製Ａｎｔｉ−Ｔｅｒｒａ−Ｐ、Ａｎｔｉ−Ｔｅｒｒａ−Ｕ、Ａｎｔｉ−Ｔｅｒｒａ−２０３／２０４、Ｄｉｓｐｅｒｂｙｋ、Ｄｉｓｐｅｒｂｙｋ−１０１、Ｄｉｓｐｅｒｂｙｋ−１１０、Ｄｉｓｐｅｒｂｙｋ１３０、Ｄｉｓｐｅｒｂｙｋ１６１、Ｄｉｓｐｅｒｂｙｋ−１６４、Ｄｉｓｐｅｒｂｙｋ−１７０、Ｂｙｋｕｍｅｎ、ＢＹＫ−Ｐ１０４／Ｐ１０５、ＢＹＫ−１０４Ｓ、ＢＹＫ−２４０Ｓ、Ｌａｃｔｉｍｏｎなどがあげられる。
【００９８】
前記レベリング剤としては、たとえばビックケミー・ジャパン（株）製ＢＹＫ−３００、ＢＹＫ−３０２、ＢＹＫ−３０６、ＢＹＫ−３０７、ＢＹＫ−３３５、ＢＹＫ−３１０、ＢＹＫ−３２０、ＢＹＫ−３２２、ＢＹＫ−３２３、ＢＹＫ−３２４、ＢＹＫ−３２５、ＢＹＫ−３３０、ＢＹＫ−３３１、ＢＹＫ−３３３、ＢＹＫ−３４４、ＢＹＫ−３７０、ＢＹＫ−３５４、ＢＹＫ−３５５、ＢＹＫ−３５８などがあげられる。
【００９９】
前記増粘剤としては、たとえば楠本化成（株）製ディスパロン＃６９００−２０Ｘ、＃６９００−１０Ｓ、＃４２００−２０、＃４２００−１０、ＮＬケミカルズ（株）製ベントンＳＤ−１、ＳＤ−２、ＳＤ−３、＃２７、＃３４、＃３８、ＭＰＡ−２０００Ｘなどがあげられる。
【０１００】
前記他の消泡剤としては前記化合物Ｃおよびシリコーンオイル（Ｄ）以外のものがあげられ、たとえばビックケミー・ジャパン（株）製ＢＹＫ−０５１、ＢＹＫ−０５２、ＢＹＫ−０５３、ＢＹＫ−０５５、ＢＹＫ−０５７、ＢＹＫ−０６５、ＢＹＫ−０６６、ＢＹＫ−０７０、ＢＹＫ−０７７、ＢＹＫ−０８０、ＢＹＫ−０８８、ＢＹＫ−１４１、ダウコーニングアジア（株）製のペインダット５４、ペインダットＳ、ＤＢ−１００、ＯＣ−２コンパウンド、ＦＳ５４４、ＦＳ０１１、ＦＳ８０、ＦＳ８１、ＤＫＱ１−０７１、ＤＫＱ１−１０８６、ペインダット７などがあげられるが、前記のとおり、形成される塗膜の親水性を損わない量とする必要がある。
【０１０１】
前記紫外線吸収剤としては、たとえばベンゾフェノン系およびベンゾトリアゾール系のものが好適であり、これらのうちでもベンゾフェノン系では、２，２′−ジヒドロキシ−４，４′−ジメトキシベンゾフェノン、２，２′−ジヒドロキシ−４−メチトキベンゾフェノンおよび２，２′，４，４′−テトラヒドロキシベンゾフェノンが、ベンゾトリアゾール系では２−（２′−ヒドロキシ−５′−メチルフェニル）ベンゾトリアゾール、２−（２′−ヒドロキシ−５′−メチルフェニル）−５，６−ジクロルベンゾトリアゾール）、２−（２′−ヒドロキシ−５′−ｔｅｒｔ−ブチルフェニル）ベンゾトリアゾール、２−（２′−ヒドロキシ−３′，５′−ジ−ｔｅｒｔ−ブチルフェニル）−５−クロル−ベンゾトリアゾール、２−（２′−ヒドロキシ−５′−フェニルフェニル）−５−クロルベンゾトリアゾール、２−（２′−ヒドロキシ−３′−ｔｅｒｔブチルフェニル）−５−クロロベンゾトリアゾール、２−（２′−ヒドロキシ−３′，５′−ジｔｅｒｔブチルフェニル）ベンゾトリアゾールおよび２−（２′−ヒドロキシ−５′−ｔｅｒｔオクチルフェニル）ベンゾトリアゾールが有効である。
【０１０２】
とくに好適な紫外線吸収剤は、式（３）：
【０１０３】
【化９】
0004136046.tif 000008
【０１０４】
（式中、Ｒ4およびＲ5は同じかまたは異なり、いずれも水素原子、低級アルキル基、殊に分岐鎖状の低級アルキル基、またはアリール基、とくにフェニル基を表わし、Ｘは水素原子またはハロゲン原子、とくに塩素原子である）
で示されるタイプのものである。
【０１０５】
前記ＨＡＬＳとしては、たとえばチバ・ガイギー（株）製チヌビン−７７０、２９２、６２２１２３、４４０などがあげられる。
【０１０６】
前記艶消し剤としては、たとえばヘキストインダストリー（株）製セリダスト＃３６２０、＃９６１５Ａ、＃９６１２Ａ、＃３７１５、＃３９１０など、ヘキストワックスＰＥ５２０、ホワイトカーボンなどがあげられる。
【０１０７】
前記シランカップリング剤としては、たとえばメチルトリメトキシシラン、エチルトリエトキシシラン、ジメチルジメトキシシラン、トリメチルメトキシシラン、ビニルトリメトキシシラン、３−（グリシジルオキシ）プロピルトリメトキシシラン、Ｎ−（２−アミノエチル）−３−アミノプロピルトリメトキシシラン、３−アミノプロピルトリメトキシシラン、３−アミノプロピルトリエトキシシラン、３−メルカプトプロピルトリメトキシシラン、３−トリメトキシシリルプロピルイソシアネート、３−トリエトキシシリルプロピルイソシアネート、メチルトリス（エチルメチルケトオキシム）シランなどがあげられ、アルキルケトオキシム基またはイソシアネート基を含有するものが好ましい。
【０１０８】
本発明の塗料用組成物は、溶剤溶解性やレベリング性に優れ、形成された塗膜は高度の耐候性を有し、防汚染付着性や耐薬品性、光学的性質、機械的性質、基材への密着性、耐熱黄変性などに優れたものであり、通常の硬化用組成物と同じく建材、内装材などの屋内用あるいは建材、自動車、航空機、船舶、電車などの屋外用の塗料として金属、コンクリート、プラスチックなどに直接、あるいはウォッシュプライマー、錆止め塗料、エポキシ樹脂、アクリル樹脂塗料、ポリエステル樹脂塗料などの下塗り塗料の上に重ねて塗装することができる。さらにシーリング剤やフィルム形成剤としても使用できる。
【０１０９】
また塗料組成は、クリヤー、ソリッド、充填剤（フィラー）配合など種々の形態を採用できる。
【０１１０】
塗装方法については、スプレー、ハケ、ローラ、カーテンフロー、ロール、ディップなど種々の方法が用いられる。
【０１１１】
本発明の塗料用組成物は、各種基材に塗装することができるが、塗装する基材としては、たとえば金属系基材、セメント系基材、プラスチック系基材などがあげられる。
【０１１２】
前記金属系基材としては、たとえば鉄およびその化成処理物またはメッキ物、アルミおよびその化成処理物、ステンレス鋼およびその化成処理物などがあげられる。
【０１１３】
前記セメント系基材としては、たとえばセメント類、石灰類、セッコウ類、コンクリート、セメントモルタル、石綿スレート、石膏ボードなどがあげられる。
【０１１４】
前記プラスチック系基材としては、たとえばポリ塩化ビニル類、ポリエステル類、ポリカーボネート類、アクリル類、ポリオレフィン類、ポリスチレン類、ポリウレタン類、ポリアミド類、ナイロン類、天然ゴム類、ウレタンゴム類、ＡＢＳ樹脂類などがあげられる。
【０１１５】
基材が金属系基材のばあいは、たとえばつぎのような下塗り塗料、中塗り塗料を塗装したのちに、本発明の塗料用組成物を塗装するのが、防食性、相間密着性の点から好ましい。
【０１１６】
このばあい、ジンクリッチペイント塗料が下塗り塗料として好ましい。
【０１１７】
有機質系のジンクリッチペイントのビヒクルとしては、たとえばエポキシ樹脂−ポリアミド樹脂の組合せ、塩化ゴム、ポリスチレン樹脂、シリコーン樹脂などがあげられ、また無機質系のジンクリッチペイントのビヒクルとしてはエチルシリケート、ナトリウムシリケート、リチウムシリケート、カリウムシリケート、アンモニウムシリケートなどがあげられる。とくに本発明のごとき目的に対して好ましいビヒクルは、エポキシ樹脂−ポリアミド樹脂の組合せ、エチルシリケート、カリウムシリケート、リチウムシリケートである。
【０１１８】
その他下塗り塗料、中塗り塗料の例としては、好ましくはエポキシ樹脂（タール変性、ウレタン変性を含む）、ビニル系樹脂（タール変性、アクリル樹脂を含む）、塩化ゴム、ポリウレタン樹脂、およびフェノール樹脂から選ばれた少くとも１種の合成樹脂に、通常使用される着色顔料、体質顔料、沈殿防止剤、分散剤、硬化剤、硬化促進剤、希釈剤、溶剤などを混練してえられる塗料である。
【０１１９】
前記エポキシ樹脂とは、分子中に２個以上のエポキシ基を有する、通常塗料用に使用される樹脂である。
【０１２０】
前記エポキシ樹脂としては、たとえばビスフェノール型エポキシ樹脂としては、一般に市販されているシエル化学（株）製の商品名エピコート８２８、同８３４、同８３６、同１００１、同１００４、同ＤＸ−２５５、チバガイギー（株）製の商品名アラルダイトＧＹ−２６０、ダウ・ケミカル（株）製の商品名ＤＥＲ３３０、同３３１、同３３７：大日本インキ化学工業（株）製の商品名エピクロン８００など、フェノールノボラック型エポキシ樹脂として一般に市販されているダウ・ケミカル（株）製の商品名ＤＥＮ４３１、同４３８、ポリグリコール型エポキシ樹脂として、市販されているチバガイギー（株）製の商品名アラルダイトＣＴ−５０８、ダウケミカル（株）製の商品名ＤＥＲ−７３２、同７３６、エステル型エポキシ樹脂として、たとえば大日本インキ化学工業（株）製の商品名エピクロン２００、同４００；線状脂肪族エポキシ樹脂として、たとえば日本曹達（株）製の商品名ＢＦ−１０００のごときエポキシ化ポリブタジエンなどをあげることができる。
【０１２１】
さらにこれらの樹脂から、容易に類推されるエポキシ系化合物、ならびに前記エポキシ樹脂の誘導体も同様に使用可能であり本発明の技術的範囲内に含まれる。
【０１２２】
たとえばポリオール型エポキシ樹脂、脂環式エポキシ樹脂、ハロゲン含有エポキシ樹脂などが含まれる。
【０１２３】
前記エポキシ樹脂には天然アスファルト、アスファルタイト、アスファルト性パイロビチュメン、タール、コールタール、人造アスファルト、ピッチなどの歴青質を混合することができる。
【０１２４】
また、前記エポキシ樹脂の硬化剤としては、アミンアダクト、ポリアミド樹脂など通常塗料用に使用されるものが使用可能である。
【０１２５】
前記硬化剤としては、たとえばポリアミド樹脂として一般に市販されている富士化成工業（株）製商品名トーマイドＹ−２５、同２４５、同２４００、同２５００、第一ゼネラル（株）製商品名ゼナミド２０００、バーサミド１１５、同１２５、三和化学（株）製商品名サンマイド３２０、同３３０、同Ｘ２０００、シェル化学（株）製商品名エピキュアー３２５５、同４２５５、アミンアダクト樹脂として富士化学工業（株）製商品名トーマイド２３８、フジキュアー２０２、旭電化（株）製商品名アデカハードナーＥＨ−５３１、脂肪族ポリアミンとして三和化学（株）製商品名サンマイドＴ−１００、同Ｄ−１００、同Ｐ−１００、複素環状ジアミン誘導体として味の素（株）製エポメートＢ−００２、同Ｃ−００２、同Ｓ−００５などがあげられる。
【０１２６】
前記硬化剤のエポキシ樹脂に対する添加量は当量前後、すなわちエポキシ樹脂１当量に対して０．７〜１．３当量程度の範囲である。
【０１２７】
また、ポリイソシアネートを前記エポキシ樹脂の硬化剤として使用することもできる。
【０１２８】
本発明に使用されるビニル系樹脂としては、たとえば塩化ビニル、塩化ビニリデン、酢酸ビニル、プロピオン酸ビニル、スチレン、ビニルトルエン、ビニルアルコール、アクリル酸、メタクリル酸、無水マレイン酸、アクリル酸アルキルエステル、メタクリル酸アルキルエステルなどのモノマーの１種もしくは２種以上の共重合体であり、塩化ビニル樹脂、塩化ビニル−酢酸ビニル共重合体樹脂、アクリル樹脂などがあげられる。
【０１２９】
また、本発明に使用される塩化ゴム樹脂とは天然ゴムの塩素化物で通常塩素含量６５〜６８％の化合物である。
【０１３０】
塩化ゴムはロジン、クマロン−インデン樹脂、フェノール樹脂、塩化ビニル樹脂、石油樹脂、ニトリルゴム、クロロプレンゴム、アルキド樹脂と混合して使用することができる。
【０１３１】
また、塩化パラフィン、塩化ジフェニル、ジオクチルフタレート、トリクレジルフォスフェートなどの可塑剤と混合して使用される。
【０１３２】
さらに、本発明に使用されるポリウレタン樹脂とは、分子中に２個以上の活性水素を有する化合物、たとえば多塩基酸と多価アルコールからえられるポリエステルポリオール、ポリエーテルポリオール、ポリオキシアルキレングリコール、アクリルポリオールなどを主剤とし、前述した分子中に２個以上のイソシアネート基を有するポリイソシアネートを硬化剤とした組成物である。
【０１３３】
基材がセメント系基材のばあいは、たとえばつぎのような下塗り塗料、中塗り塗料を塗装したのちに、本発明の塗料用組成物を塗装するのが好ましい。
【０１３４】
下塗り塗料としては、未硬化型合成樹脂エマルジョン系複層仕上げ塗料、反応硬化形水溶性エポキシ樹脂複層模様仕上げ塗料および反応硬化形溶剤系エポキシ樹脂複層仕上げ塗料などの複層仕上げ塗料を用いることがとくに好ましい。前記未硬化型合成樹脂エマルジョンの樹脂成分としては、たとえばアクリル系樹脂、酢酸ビニル系樹脂およびこれらの変性樹脂などが包含される。また、前記反応硬化型水性または溶剤系のエポキシ樹脂の硬化系としては、たとえばエポキシ−ポリアミン系、エポキシ−ポリアミド系、エポキシ−ポリアミンポリアミド系などが包含される。
【０１３５】
下塗り塗料をセメント系基材に塗装する方法は、たとえば吹付け塗装、ローラー塗装などにより行うことができる。塗布量は通常０．５〜２．０ｋｇ／ｍ2で充分と思われる。また、乾燥は通常１〜３日行われるのが一般的である。
【０１３６】
前記下塗り塗料をセメント系基材に塗装する前に、一般的に建築用下地処理に使用されている従来から公知のプライマー、サーフェサーシーラーなどを塗装しておくことができる。また、前記下塗り塗料以外にも溶剤形エポキシ樹脂系などのシーラーに直接もしくは該シーラーを塗布し、つぎにイソシアネート硬化型樹脂塗料などで平滑仕上げを行なったものも包含される。
【０１３７】
本発明の塗料用組成物を下塗り塗膜に塗装する方法は、たとえばローラー塗装、刷毛塗装、吹付け塗装などにより行うことができる。塗布量は０．０５〜０．５ｋｇ／ｍ2、好ましくは０．１〜０．３ｋｇ／ｍ2である。また、乾燥は、常温で１日以上で硬化塗膜が形成できる。
【０１３８】
改修塗装方法としてはセメント系基材に塗装した建築外装用塗膜の旧上塗り塗膜に必要に応じて下地処理を行なったのち、本発明の塗料用組成物を塗装し改修を行なう方法がある。
【０１３９】
前記方法において旧上塗り塗膜としては、とくに限定されないが前記の本発明の塗料用組成物に使用されるような硬化型フッ素塗料、硬化型アクリル塗料、アクリルシリコン塗料、カルボニル−ヒドラジド硬化型水性塗料、酢酸ビニル変性アクリル樹脂系塗料などの非架橋溶剤系塗料およびアクリル樹脂系水性塗料などの非架橋水性塗料によって形成された塗膜であることがとくに好ましい。
【０１４０】
また、前記カルボニル−ヒドラジド硬化系水性塗料としては、カルボニル基含有共重合体水分散液にジヒドラジド架橋剤およびヒドラジン残基を有する水性ポリウレタン樹脂を配合してなるもの（たとえば特願平４−１７１６８３号公報）があげられる。前記旧上塗り塗膜とセメント系基材との間にはプライマー、サーフェサーが塗装されていても、また、このものの上に複層塗材が塗装されていてもよい。
【０１４１】
旧上塗り塗膜に必要に応じて行なう下地処理は、たとえば下記の下地処理剤を塗布することによって実施できる。該下地処理剤としては、たとえばセメント系（たとえばセメント／合成樹脂エマルジョン系など）のフィラーまたはサーフェサー、反応硬化樹脂系（たとえばエポキシポリアミン系、エポキシポリアミド系など）の浸透形シーラーなどが好ましい例としてあげられる。
【０１４２】
下地処理方法は前記下地処理剤をたとえばローラー、刷毛などで塗装することによって実施できる。また、下地処理剤の塗布量は、たとえばフィラーのものでは０．３〜２．０ｋｇ／ｍ2、サーフェサーでは０．１〜１．０ｋｇ／ｍ2、浸透形シーラーでは０．０１〜０．５ｋｇ／ｍ2で充分と考える。
【０１４３】
また、これらの下地処理剤を塗装したのち、さらにポリイソシアネート硬化型溶剤系塗料を塗装することができる。この塗料の塗装方法は、たとえばローラー、刷毛、吹付けによって行なうことができる。また、塗布量は０．０５〜０．５ｋｇ／ｍ2で充分と考える。前記下地処理剤およびポリイソシアネート硬化型溶剤系塗料の乾燥は通常１〜３回行なわれる。また、本発明の塗料用組成物の塗装、乾燥は前記した本発明の塗料用組成物と同様の方法で行なうことができる。
【０１４４】
基材がプラスチック系基材であるばあいも前記金属系基材、セメント系基材に使用される下塗り塗料、中塗り塗料を塗装したのちに、本発明の塗料用組成物を塗装することもできる。
【０１４５】
基材がプラスチック系基材のうちでもフィルム、シートであるばあいの塗装方法としては、たとえばグラビアコーティング法、ドクターブレード法、ロールコート法、リバースロール法、エヤーナイフコート法などもあげられ、これらの塗装方法のばあい、塗装膜厚としては塗膜外観、塗装性の点から１〜２０μｍ、好ましくは１〜１０μｍが適当である。
【０１４６】
本発明の塗料用組成物が塗装された物品の用途としては、たとえば建築用防水シート、トンネル用防水シート、農業用ビニールシート、農業用ビニールフィルム、養生シート、建築用保護シート、車両用保護シート、メッシュシート、メッシュスクリーン、ポリカーボネート屋根、アクリルボード壁、ポリカーボネート壁、ガードレール、信号機、トンネル内壁、トンネル内装板、道路標識、案内板、高速道路側壁、高速道路防音壁、道路灯、橋梁、橋桁、橋脚、煙突、壁紙、畳、マット、テーブルクロス、換気扇、マーキングフィルム、ジオメンブレン、広告板、郵便ポスト、電柱、テント、自動車、航空機、船舶、電車などがあげられる。
【０１４７】
【実施例】
つぎに本発明を実施例に基づいて説明するが、本発明はかかる実施例のみに限定されるものではない。
【０１４８】
合成例１（化合物Ｂの合成）
２０リットル容のガラス製フラスコにメチルシリケート５１（コルコート社製のテトラメトキシシランのオリゴマー（約４量体）２．６ｋｇを仕込み、つぎに徐々に２，２，３，３，３−ペンタフルオロプロパノール(５ＦＰ)１０．０ｋｇを加えた。つぎに５ＦＰ２．４ｋｇに溶解したトリエチルアミン５．７１ｇを３０分間かけて添加した。この混合物を４０℃で１時間撹拌したのち、昇温し揮発成分のメタノール、５ＦＰ、トリエチルアミンを留去した。１０．５ｋｇ留去したところで蒸留を停止し、内容物を室温まで冷却した。フラスコ内に残った生成物は４．４９ｋｇであった。１Ｈ−ＮＭＲで分析したところ、生成物のＣＦ3ＣＦ2ＣＨ2Ｏ基とＣＨ3Ｏ基のモル比は０．７１対１であった。
【０１４９】
合成例２（化合物Ｃの合成）
３リットル容のガラス製フラスコにメチルシリケート５１を５００ｇ入れ、つぎに５０℃に加熱した２−パーフルオロオクチルエタノール１５００ｇを仕込み、反応混合物を１５０〜１７０℃で１０時間加熱した。この間エステル交換により生成したメタノールなどが流出した。内容物を室温まで冷却したところ１８５０ｇの生成物がえられた。１Ｈ−ＮＭＲで分析したところ、生成物のＣ8Ｆ17ＣＨ2ＣＨ2Ｏ基とＣＨ3Ｏ基のモル比は０．５０対１であった。
【０１５０】
実施例１
ゼッフルＧＫ−５００／ゼッフルＧＫ−５１０白塗料（ＧＫ−５００／ＧＫ−５１０＝７／３（重量比）、水酸基価＝６０、酸価＝２．７、顔料／樹脂＝０．８３３（重量比）、顔料ＣＲ−９５、フッ素樹脂固形分３０重量％）１００ｇに、合成例１でえた化合物を４．５ｇ（フッ素樹脂１００重量部に対し１５重量部）と合成例２でえた化合物を０．９ｇ（フッ素樹脂１００重量部に対し３重量部）とフルオロアルキル基を有するジメチルシリコーンオイルＤであるＦＺ−３１０８を０．０６ｇ（フッ素樹脂固形分１００重量部に対して０．２重量部）添加して、タケネートＤ−１４０Ｎを７．０ｇ、コロネートＨＸの３．５ｇ（ＮＣＯ／ＯＨ＝１．１）および酢酸ブチル３０ｇを加えた。この塗料用組成物をローラー塗装によりＡＭ−７１２処理アルミニウム板（７×１５×０．５ｃｍ）に塗装し、室温で１週間硬化乾燥させ塗装膜厚約４０μｍの塗板とし以後の試験を行なった。
【０１５１】
（消泡性）
塗料用組成物を２０ｃｍ×３０ｃｍの縁付ブリキ板にローラー（好川産業（株）製のスモールローラーＳＹ１１Ｍ）にて微風を当てながら塗装し、室温で１時間乾燥（指触乾燥）後、その塗膜表面の泡残りの程度を目視により観察する。
【０１５２】
評価
Ａ：泡残りなし
Ｂ：泡残り１〜９箇所
Ｃ：泡残り１０〜３０箇所
Ｄ：泡残り３１箇所以上
（ハジキ性）
実施例でえた塗料用組成物にさらに酢酸ブチル７０ｇを加え、スプレー塗装して塗膜の状態を目視で判定する。
【０１５３】
Ａ：異常なし
Ｂ：多少のハジキが発生
Ｃ：著しくハジキが発生
（防汚染付着性）
消泡性試験で作製した塗板を大阪府下の建築物３階屋上で南面３０°傾斜の条件で３カ月間および６カ月間屋外曝露したのち、汚染付着防止性と外観について評価する。汚染付着防止性は、塗板の初期明度と曝露後の明度との差（ΔＬ＊）を測定する。
【０１５４】
評価
Ａ：ΔＬ＊が０〜２未満
Ｂ：ΔＬ＊が２〜４未満
Ｃ：ΔＬ＊が４〜７未満
Ｄ：ΔＬ＊が７〜１０未満
Ｅ：ΔＬ＊が１０以上
（外観）
消泡性試験と同様にローラー塗装後１週間放置して塗膜の外観を目視で観察する。
【０１５５】
評価
Ａ：異常なし
Ｂ：多少くすみがある。
【０１５６】
Ｃ：異常（内容を記載）がある。
【０１５７】
（光沢）
ＪＩＳ  Ｋ−５４００に準じて、６０度の鏡面光沢度を測定する。
【０１５８】
（鉛筆硬度）
ＪＩＳ  Ｋ−５４００に準じて測定する。
【０１５９】
その結果、消泡性はＢ、ハジキ性はＡ、防汚染付着性は３カ月と６カ月のいずれもＢ、外観は３カ月と６カ月のいずれもＡ、光沢は８１、鉛筆硬度は２Ｈであった。
【０１６０】
実施例２〜１９
塗料用樹脂、化合物Ｂ、化合物ＣおよびジメチルシリコーンオイルＤを表１に示す種類と量用いたほかは実施例１と同様にして塗膜を形成し、各試験を行なった。結果を表１に示す。
【０１６１】
比較例１〜２
実施例１においてフルオロアルキル基を有するジメチルシリコーンオイル（ＦＺ−３１０８）を使用しなかったばあい（比較例１）および実施例２においてフルオロアルキル基を有するジメチルシリコーンオイル（ＡＯ−４０Ｈ）を使用しなかったばあい（比較例２）について、実施例１と同様の試験を行なった。結果を表１に示す。
【０１６２】
なお、実施例および比較例（表１）において使用した略号はつぎのものを示す。
【０１６３】
塗料用樹脂
ＧＫ−５００：ダイキン工業（株）製のゼッフルＧＫ−５００（商品名）。  溶剤可溶性で水酸基を有するテトラフルオロオレフィン共重合体。
【０１６４】
ＧＫ−５１０：ダイキン工業（株）製のゼッフルＧＫ−５１０（商品名）。  溶剤可溶性で水酸基およびカルボキシル基を有するテトラフルオロオレフィン共重合体。
【０１６５】
ＬＣ−９４１：ダイキン工業（株）製のゼッフルＬＣ−９４１（商品名）。  フッ化ビニリデン共重合体とアクリル重合体の複合水分散物。
【０１６６】
Ａ−８０１：大日本インキ製造（株）製のアクリディックＡ−８０１（商品名）。アクリルポリオール樹脂。
【０１６７】
ＹＣ３６２３：商品名。鐘淵化学工業（株）製のアクリルシリコン樹脂。
【０１６８】
Ａ−３：グンゼ産業（株）より入手可能なエコルトンＡ−３(商品名)。無機系素材（無機塗料用樹脂）。
【０１６９】
１７５０：日本合成化学工業（株）製のコーポニール１７５０(商品名)。
【０１７０】
ハイシリコンアクリル樹脂（アクリルシリコン／シリケート  グラフト樹脂）。
【０１７１】
化合物Ｂ
Ｍｅ５１：コルコート社製のメチルシリケート５１（商品名）。テトラメトキシシランのオリゴマー（約４量体）。
【０１７２】
Ｅｔ４８：コルコート社製のエチルシリケート４８（商品名）。テトラエトキシシランのオリゴマー（約１０量体）。
【０１７３】
ジメチルシリコーンオイルＤ
ＦＺ−３１０８：商品名。日本ユニカー（株）製のフルオロシリコーン。
【０１７４】
ＡＯ−４０Ｈ：商品名。共栄社化学（株）製のフルオロシリコーン。
【０１７５】
ＦＡ−６００：商品名。信越化学工業（株）製のフルオロシリコーン。
【０１７６】
顔料
ＣＲ−９５：商品名。石原産業（株）製の酸化チタン白顔料。
【０１７７】
硬化剤または硬化促進剤
Ｄ−１４０Ｎ：武田薬品工業（株）製のタケネートＤ−１４０Ｎ（商品名）。イソホロンジイソシアネート系硬化剤。
【０１７８】
ＨＸ：日本ポリウレタン（株）製のコロネートＨＸ（商品名）。ヘキサメチレンジイソシアネート系硬化剤。
【０１７９】
【表１】
0004136046.tif 000009
【０１８０】
【発明の効果】
本発明の塗料用組成物によれば、消泡性に優れ塗装作業性が低下しない塗料を提供でき、えられる塗膜は屋外における汚染物質の付着を防止できかつハジキの少ないものである。